(57)【要約】【課題】  切削工具の寿命を向上できる、鋼の切削方法を提供する。【解決手段】  質量％で、Ｓｉ：０．２〜１．０％、Ｍｎ：０．９〜２．０％を含み、Ａｌ：０．０２％以下に規制され、硬さが３５〜４５ＨＲＣである被切削鋼を、工具の作業面にＴｉ系窒化物の硬質皮膜が被覆された切削工具で切削する鋼の切削方法である。好ましくは、切削速度を１２０ｍ／分以上とする。被切削鋼は、質量％で、Ｓ≦０．０５％を含むこと、および／または、Ａｌ：０．００５％以下に規制されることが好ましい。【選択図】図１
2011200965.tif 000002
【特許請求の範囲】
【請求項１】
質量％で、Ｓｉ：０．２〜１．０％、Ｍｎ：０．９〜２．０％を含み、Ａｌ：０．０２％以下に規制され、硬さが３５〜４５ＨＲＣである被切削鋼を、工具の作業面にＴｉ系窒化物の硬質皮膜が被覆された切削工具で切削することを特徴とする鋼の切削方法。
【請求項２】
切削速度を１２０ｍ／分以上とすることを特徴とする請求項１に記載の鋼の切削方法。
【請求項３】
被切削鋼は、質量％で、Ｓ≦０．０５％を含むことを特徴とする請求項１または２に記載の鋼の切削方法。
【請求項４】
被切削鋼は、質量％で、Ａｌ：０．００５％以下に規制することを特徴とする請求項１ないし３のいずれかに記載の鋼の切削方法。
【発明の詳細な説明】
【技術分野】
【０００１】
本発明は、金型等の製品に供される鋼の切削加工に最適な、鋼の切削方法に関するものである。
【背景技術】
【０００２】
従来、金型や工具等の形状に切削加工される鋼素材については、その種々特性を改善する手法が多数提案されている。例えば、高硬度と優れた靱性を維持した上では、切削加工時の被切削性（工具寿命）を向上する手法が用いられる。そして、これらの中では、硬さと靱性のバランスを重視してＡｌを添加した鋼（特許文献１）がある一方で、本願出願人は、更なる要求特性である鏡面仕上性を重視してＡｌを規制した鋼を提案している（特許文献２）。
【先行技術文献】
【特許文献】
【０００３】
【特許文献１】特開２００６−０７７２７４号公報
【特許文献２】特開２００７−１４６２７８号公報
【発明の概要】
【発明が解決しようとする課題】
【０００４】
ところで、切削工具の寿命を改善するには、特許文献１、２にある鋼起因の特性を改善する一方では、切削工具自体の特性を改良する手法もある。そして、実際の切削加工となると、これらお互いの特性が複雑に作用することで、そのトータルとしての被切削性が評価される。よって、切削される鋼に対しては、その切削工具との相性を考慮した切削条件の最適化は、特許文献１、２の鋼が有する被切削性を生かす上でも、重要である。そして、その鋼の用途がプラスチック成形用金型等の精密加工品であれば、上記の相性を考慮した被切削性の向上は重要な課題となる。
【０００５】
本発明の目的は、切削工具と被切削鋼の間で定められる切削条件を最適化することで切削工具の寿命を向上できる、鋼の切削方法を提供することである。
【課題を解決するための手段】
【０００６】
本発明者は、鋼を切削加工中の工具作業面（刃先）には、潤滑特性に優れるＭｎ−Ｓｉ系の複合酸化物を付着させることが、工具寿命を向上させ、高能率な切削加工を可能にする知見を得た。そして、上記の酸化物を形成して作業面に付着させることのできる切削条件を鋭意検討した結果、この現象には、切削に供される鋼中のＳｉ、Ｍｎ量に加えて、Ａｌ量の管理と、それに切削中の該作業面の状態もが大きく関与することを突きとめた。そして、これらの最適な関係を見出したことで、本発明に到達した。
【０００７】
すなわち本発明は、質量％で、Ｓｉ：０．２〜１．０％、Ｍｎ：０．９〜２．０％を含み、Ａｌ：０．０２％以下に規制され、硬さが３５〜４５ＨＲＣである被切削鋼を、工具の作業面にＴｉ系窒化物の硬質皮膜が被覆された切削工具で切削することを特徴とする鋼の切削方法である。そして好ましくは、切削速度を１２０ｍ／分以上とする。
【０００８】
被切削鋼は、質量％で、Ｓ≦０．０５％を含むこと、および／または、Ａｌ：０．００５％以下に規制されることが好ましい。
【発明の効果】
【０００９】
本発明によれば、工具寿命の向上に有効な、切削工具と被切削鋼の最適な組合せを明確にできた。よって、これらの切削条件を満たすように切削工具と被切削鋼を選定することで、その個々の有する優れた被切削性も最大限に利用することができる。
【図面の簡単な説明】
【００１０】
【図１】本発明及び比較例の切削方法を実施したときの、切削速度と切削距離との関係の一例を示す図である。
【図２】本発明及び比較例の切削方法を実施したときの、切削速度と工具作業面に溶着したＭｎ、Ｓｉ、Ａｌ、Ｓ、Ｏ量との関係の一例を示す図である。
【発明を実施するための形態】
【００１１】
本発明の特徴は、工具寿命の向上を、切削工具と被切削鋼（以下、ワークと記す。）との関係の最適化によって達成したところにある。すなわち、これらの相互条件を調整することで、切削加工中の工具作業面には潤滑性に優れたＭｎ−Ｓｉ系の複合酸化物を形成できる手法である。以下、その詳細について述べる。
【００１２】
（１）ワークの成分組成は、質量％（以下、単に％と記す。）で、Ｓｉ：０．２〜１．０％、Ｍｎ：０．９〜２．０％を含み、Ａｌ：０．０２％以下に規制する。
Ｓｉは、通常、溶製時の脱酸剤として使用される他には、耐食性を高める元素としても添加される。そして本発明では、切削中の工具作業面にＭｎ−Ｓｉ系の複合酸化物を形成し、潤滑材として作業面を保護するための必須元素である。しかし多すぎると、ワーク自体の靱性を劣化させる。よって、Ｓｉは０．２〜１．０％とする。好ましくは０．４％以下である。
【００１３】
Ｍｎは、通常、溶製時の脱酸剤として使用される他には、焼入性を高めてフェライトの生成を防止する作用があり、適度の焼入れ焼戻し硬さを与える元素である。そして本発明では、やはり切削時の作業面にＭｎ−Ｓｉ系の複合酸化物を生成させるための重要元素である。しかし多すぎると、ワーク自体の被切削性を低下させる。よって、０．９〜２．０％とする。好ましくは１．３％以上および／または１．７％以下である。
【００１４】
Ａｌは、通常、溶製時の脱酸剤として用いられる元素である。しかし、この脱酸等によってワーク中に多量のＡｌ酸化物が存在し、切削中の工具作業面に付着すると、そのＡｌ酸化物は作業面と強固に結着し、刃先（作業面の一部）と一緒に脱落して、工具の欠損要因となる。よって、Ａｌは０．０２％以下に規制する必要がある。好ましくは０．００５％以下に規制する。
【００１５】
なおＳは、非金属介在物ＭｎＳとして存在させることで、ワークの被切削性の向上に大きな効果を有する任意添加元素である。しかし、多量のＭｎＳの存在は、機械的特性、特に靭性の異方性を助長するなど、金型自体の性能を低下させる要因ともなる。よって、添加する場合であっても、０．０５％以下とすることが望ましい。
【００１６】
以上のＳｉ、Ｍｎ、Ａｌの含有量を満たしたワークであれば、ワークを構成するその他の元素種によらず、本発明のＭｎ−Ｓｉ系の複合酸化物の形成による潤滑効果は発揮される。そして、本発明が使用するワークには、例えば特許文献２に相当する以下の低Ａｌ鋼を適用することが望ましい。つまり、以下の成分組成のワークであれば、それ自体の機械的特性（高硬度、靱性、被切削性、鏡面仕上性）も改良されていることから、本発明の切削工具と組合せることで優れた相乗効果が得られる。そして特に、プラスチック成型用金型への用途に最適である。
Ｃ：０．１０〜０．３０％、Ｓｉ：０．２〜１．０％、Ｍｎ：０．９〜２．０％、Ｎｉ：０．６〜１．５％、Ｃｒ：１．０超〜２．５％、ＭｏとＷは単独または複合でＭｏ＋１／２Ｗ：１．２％以下、Ｖ：０．０３〜０．１５％、Ｃｕ：０．１〜２．０％、Ｓ：０．０５％以下を含み、Ａｌは０．０２％以下に規制され、残部はＦｅおよび不可避的不純物からなる成分組成の鋼。
【００１７】
（２）ワークの硬さは、３５〜４５ＨＲＣとする。
ワークの硬さが高すぎると、それ自体の被切削性が劣化する。しかしながら、ワークの硬さが低すぎると、その切削加工後の製品としての耐摩耗性が維持できない。そして、厳しい寸法精度が求められるプラスチック成形用金型や、その他の精密部品への適用を考慮すれば、それらの用途鋼として供給されるプリハードン状態のワークの調質硬さは、通常４０ＨＲＣの付近にある。よって、本発明に供するワークの硬さは３５〜４５ＨＲＣとする。
【００１８】
（３）切削工具の作業面には、Ｔｉ系窒化物の硬質皮膜を被覆する。
４０ＨＲＣ付近に調質されたワークの切削加工においては、その際の切削工具の機械的および熱的摩耗の抑制のためには、硬質皮膜の硬度と酸化開始温度の最適化が重要視される。そして、この観点から硬質皮膜の種類を選定すれば、それは該硬度が高くかつ、酸化開始温度も高いＴｉ系の窒化物が有利である。
【００１９】
よって本発明では、切削工具の作業面にはＴｉ系窒化物の硬質皮膜を被覆する。Ｔｉ系窒化物とは、その窒化物を構成する金属（半金属を含む）部分が３０原子％以上のＴｉでなるものを言う。そして、上記の金属部分には、例えばＡｌやＣｒ、Ｓｉ等の第３元素を含んでもよい。特にＳｉは、皮膜自体の硬度を向上させることができ、より苛酷な高速切削条件にも対応できるので、添加することが好ましい。Ｓｉを添加する場合は、その金属部分の全量に対して３０原子％以下とするのがよい。
【００２０】
本発明の採用するＴｉ系窒化物の硬質皮膜は、スパッタリング法やアークイオンプレーティング法で被覆することができる。そして、これらの硬質皮膜は、その切削工具の母材直上に被覆する必要はない。つまり、上記の硬質皮膜と母材との間には、例えば密着性を向上させる等を目的とした別の皮膜を成膜してもよい。
【００２１】
（４）切削工具の切削速度は、１２０ｍ／分以上とすることが望ましい。
本発明の工具寿命の向上効果は、切削加工中の工具作業面に潤滑性に優れたＭｎ−Ｓｉ系の複合酸化物を形成されることで発揮される。そして、工具作業面にＭｎ−Ｓｉ系の複合酸化物を付着させるには、切削時の切削速度を増加させることが望ましい。つまり、切削速度を増加することで、工具の作業面温度は上昇するから、上記のワークから供給されるＭｎおよびＳｉが酸化され、Ｍｎ−Ｓｉ系の複合酸化物が付着しやすい環境が実現できる。
【００２２】
そこで、本発明のワークと切削工具の組合せであれば、例えば９０ｍ／分以上の切削速度であれば、工具作業面にはＭｎ−Ｓｉ系複合酸化物を明確に形成できる。そして望ましくは、その切削速度を１２０ｍ／分以上の高速にすることで、更に多くのＭｎ−Ｓｉ系複合酸化物を安定して形成することができる。このときの切削速度とは、作業面（刃先）の速度である。つまり、刃先交換式工具であれば、インサートチップをセットしたときのインサート最外刃部の速度、ドリルやエンドミルなどの旋回工具であれば、その外周刃部の速度である。
【００２３】
工具作業面の欠けの要因となる上記のＡｌ酸化物は、ワーク成分にＡｌが含まれていることで、その切削速度に関わらず切削中の工具作業面に少なからず付着する。しかし本発明であれば、そのワーク中のＡｌ量を規制するとともに、好ましくは１２０ｍ／分以上の切削速度に調整することで、Ａｌ酸化物が付着したとしても、その付着量を更に大きく超える程のＭｎ−Ｓｉ系複合酸化物の付着量を実現できる。
【００２４】
そして、この際の酸化に必要な酸素の供給源は、切削中の大気雰囲気であるので、潤滑油の使用（乾式、湿式）に制限はない。しかし、作業面の温度を上昇させるには、切削温度が上昇しやすい乾式であることが好ましく、これは昨今要求されている切削油フリー化に適した手法となる。そして、その切削速度を増すことで、作業面温度も上昇し、該複合酸化物の付着度はさらに増加するから、やはり昨今要求されている高速切削にこそ適した手法となる。
【実施例】
【００２５】
表１に示す成分組成の、４０ＨＲＣに調質した鋼材Ａ（特許文献２に相当）および、Ａｌ量の多い鋼材Ｂをワークに用いて、以下の切削工具による工具寿命の評価を行った。
【００２６】
【表１】
2011200965.tif 000003
【００２７】
切削工具には、ラジアスミルを準備して、この作業面（インサート）に窒化チタン（ＴｉＮ）の硬質皮膜をアークイオンプレーティング法により厚さ約２μｍコーティングしたものを使用した。
【００２８】
そして、下記の条件による切削試験を行い、各距離を切削時の逃げ面最大摩耗幅を測定して、工具寿命を評価した。図１は、その切削速度に対する、最大摩耗幅が０．２５ｍｍに達したときの切削距離を示す。
ラジアスミル：外径６３ｍｍ
インサート：超硬合金製（ＪＩＳ−Ｐ４０相当）
刃数      ：１個
切削速度  ：６０〜１５０ｍ／ｍｉｎ
１刃送り量：０．８ｍｍ／ｔｏｏｔｈ
回転数    ：３０３〜７５８ｍｉｎ−１
送り速度  ：２４２〜６０６ｍｍ／ｍｉｎ
Ｚ切込み×Ｙ切込み：１．０ｍｍ×４２ｍｍ
切削油    ：乾式
工具寿命判定基準：逃げ面最大摩耗幅０．２５ｍｍの時の切削距離
【００２９】
図１より、工具作業面の硬質皮膜をＴｉＮとしたことに対しては、ワークを鋼Ａとした本発明の切削方法は、切削距離が鋼Ｂの比較例のものよりも長く、工具寿命に優れている。そして、その切削距離は、切削速度が大きくなるに連れて比較例では短くなることに対して、本発明では長くなり、工具寿命が向上することがわかる。
【００３０】
また、上記の切削試験に並行しては、その各距離を切削時の工具作業面にある溶着物を調べた。調査方法は、波長分散型Ｘ線分光器（ＷＤＳ）を備えた日本電子株式会社製ＪＸＡ−８５００Ｆを用いて、溶着物に検出されるＭｎ、Ｓｉ、Ａｌ、Ｓ、Ｏの特性Ｘ線の合計カウント数を測定した。測定条件を下記する。
加速電圧：１０ｋＶ
照射電流：０．１０μＡ
ビーム径：５０μｍ
計数時間：８０ｍｓ
分析点数：１４０×８０
分析領域：７ｍｍ×４ｍｍ
【００３１】
図２は、本発明および比較例の切削方法において、その切削速度に対する各溶着元素のカウント数（溶着量）を示したものである。本発明の場合、Ｍｎ−Ｓｉ系の複合酸化物を構成するＭｎ、ＳｉおよびＯ量は、切削速度が大きくなるに従って増加し、特に９０ｍ／ｍｉｎ以上の切削速度で顕著である。一方では、Ａｌ酸化物を構成するＡｌ量は、ワーク中のＡｌ含有量を規制したことによって低く抑えられている。そして、図１の結果を合わせれば、本発明は、上記の現象によって、被切削性向上元素であるＳの溶着量が減少しているにもかかわらず、工具寿命（切削距離）は向上している。
【産業上の利用可能性】
【００３２】
本発明は、プラスチック成形用金型の製造に適する他には、高硬度の、いわゆるプリハードン状態にある鋼の切削に効果を発揮する。
【図１】
2011200965.tif 000004
【図２】
2011200965.tif 000005